Brevet FR2453121A1 — publié le 19801031

La présente invention a trait à un nouveau procédé pour apporter du phosphore à des plantes. Elle concerne également une composition pour la mise en oeuvre du procédé. On sait que le phosphore est un élément essentiel aux plantes et que l'on a l'habitude de l'apporter aux plantes sous forme relativement soluble. Mais l'on sait aussi qu'il existe du phosphore sous forme de phosphate tricalcique qui malheureusement est pratiquement insoluble. Aussi, a-t-on déjà proposé d'ajouter des bactéries susceptibles de dissoudre le phosphate tricalcique (C.A. 1959-9534 - a) (C.A. 6610674 d). On a aussi proposé d'absorber du phosphore par un échangeur d'anion et de le libérer par un échangeur de cation (C.A 1969 - 18308). Enfin, il est bien connu de faire appel à des zéolites naturelles dans les engrais. En particulier, la sélectivité de la clinoptilotite a été exploitée au Japon pour améliorer la rétention de- l'azote des sols en provoquant une libération lente des ions ammonium (Natural Zeolites - Pergamon Press - Oxford - New York Paris 1978 P. 19). Or, maintenant on a trouvé un procédé simple et efficace pour rendre accessible le phosphore d'un phosphate insuffisamment soluble et qui se caractérise par le fait que l'on associe audit phosphate un silico-aluminate cristallin synthétique à haut pouvoir d'échange de cation5 et notamment de calcium. Par haut pouvoir d'échange de cation, on entend un pouvoir supérieur à 50 mg/CaO/g anhydre. De manière avantageuse, le composé renfermant le phosphate tricalcique est broyé. De manière simple, on peut apporter au sol le silico-aluminate broyé et le minéral renfermant le phosphate tricalcique, mais de manière simple on peut réaliser un pastillage silico-aluminate, minéral et un liant. Ce liant peut être minéral ou organique. Il peut être constitué par un dérivé de la cellulose ou un hétéropolysaccharide ou un polymère hydrophile susceptible de gonfler à l'eau et jouant ainsi le rôle de retenteur d'eau au niveau des racines permettant ainsi d'avoir une bonne concentration en-phosphore. Enfin, dans la mise en forme on peut apporter d'autres substances actives telles que bactéries par exemple. Mais la présente invention sera plus aisément comprise à l'aide des exemples suivants donnés à titre indicatif, mais nullement limitatif. Dans les exemples suivants on fait appel à un minerai de type Maroc de composition suivante 2 5 32,5 - 33 % - CaCO3 12 % cl, 5,5 % -F 4% - SiO2 3 % - Fer 0,3 % La répartition granulométrique du minerai broyé est donnée à la figure annexée. Exemple 1 Dans un poudrier de 500 ml on met 50 g de minerai marocain et 200 H20. On agite par 2 retournements et laisse au repos 24 heures. On dose le phosphore sur l'eau et trouve une concentration très faible estimée à 0,04 ppm. Dans un poudrier de 500 ml on met 50 g de minerai marocain, 20Cg H20 et 10 g de SSA. On agite par 2 retournements et laisse au repos 24 heures on dose le phosphore dans l'eau et trouve une concentration de 0,46 ppm. Exemple 2 Dans les poudriers de 250 ml référencés 1 2 3 4, on introduit les mélanges suivants Poudrier (1) 20 SSA Poudrier (2) 5 SSA 20 mineral 5 mineral Poudrier (3) 2,5 SSA Poudrier (4) 1 SSA 2,5 minéral 5 mineral Poudrier (5) Mineral seul On met 100 ml d'eau distillée dans chacun des poudriers ; agite 24 heures, prélève l'eau rajoute 100 ml d'eau distillée et réagit 24 heures, prélève l'eau, rajoute 100 ml d'eau distillée et réagite 24 heures. En tout, les 300 ml d'eau ont permis d'extraire les quantités suivantes de phosphore exprimées en millimoloe Poudrier (1) 45/1000 (2) 80/1000 (3) 100/1000 (4) 9/1000 A titre indicatif, les concentrations en phosphore dans la deuxième extraction de P étaient respectivement Essais (1) 4,5 ppm (2) 12,6 ppm (3) 16 ppm (4) 0,8 ppm Les essais 1 et 3 montrent que en simulant une diminution de débit d'un facteur 8 on divise par 2 la quantité de phosphore extraite. Les essais 2 et 4 montrent que en divisant la quantité de SSA par 5 on divise par 10 la quantité de phosphate. Exemple 3 On place le minerai et le silico-aluminate dans une colonne de 1 cm de diamètre. On fait passer de l'eau distillée sur cette colonne avec un débit de 50 ml par 24 heures. On suit en fonction du temps les concentrations en phosphore exprimées en mole de phosphore et en sodium. La variation de la concentration en sodium est indicative de l'échange silico-aluminate Na + Ca2+ silico-aluminate Ca + 2Na+. Les résultats sont résumés dans le tableau suivant QUANTITES CUMULEES t 10 Mole MINERAI 2,5 g 1,25 g 1,25 g SILICO-ALUMINATE O 1,25 g 0,3 g P P Na P Na 7 heures 0,2 0,4 125 22 heures 2,0 114 24 heures 0,5 4,0 260 48 heures 0,6 15 366 7 173 72 heures 0,8 28 453 11 225 96 heures - 43 527 168 heures 0,8 83 710 22 341 238 heures 33 430 264 heures 0,8 136 930 432 heures 190 1 170 On remarque qu'au bout de 168 heures si on compare les données du minerai seul et en présence de silico-aluminate que la quantité de phosphore libérée augmente de manière spéctaculaire en présence de silico-aluminate même dans le cas où la quantité de silico-aluminate est faible (colonne 3) Ainsi, au bout de 168 heures, on voit que la quantité de phosphore libérée est 100 fois plus importante à la colonne 2, alors que la quantité initiale de minerai est de moitié. La capacité d'échange du silico-aluminate mis en oeuvre est de 12,5 % dans le cas de la dernière colonne(1,25 g de silico-aluminate, 1,25 g de minerai) et la quantité de phosphore libérée par rapport au phosphore total disponible est de 1,43 %. Cette valeur passe à 2,34 % pour 264 heures, alors que dans le cas du minerai seul (première colonne) elle est de 0,005 %. REVENDICATIONS 1) Procédé pour apporter du phosphore à des plantes et le libérer progressivement, caractérisé par le fait que l'on associe à un composé minéral contenant du phosphate tricalcique, un silico-aluminate échangeur de cation. 2) Procédé selon la revendication 1, caractérisé par le fait que le silico-aluminate est de type 4A. 3) Procédé selon l'une des revendications 1 ou 2, caractérisé par un pouvoir échangeur de cation supérieur à 50 mg/CaO/g de produit anhydre. 4) Procédé selon l'une des revendications 1 à 3, caractérisé par le fait que l'on fait appel à un liant du groupe des polymères hydrophiles et des polysaccharides.